(57)【要約】【課題】臭気、着色がなく、効果的なアレルゲン不活化剤を提供する。【解決手段】抗アレルゲン性金属成分を含有することを特徴とするアレルゲン不活性化剤。【特許請求の範囲】
【請求項１】
抗アレルゲン性金属成分を含有することを特徴とするアレルゲン不活性化剤。
【請求項２】
請求項１記載の抗アレルゲン性金属成分が銀および／または亜鉛であることを特徴とするアレルゲン不活性化剤。
【請求項３】
請求項１又は２記載の抗アレルゲン性金属成分が、水溶性であることを特徴とするアレルゲン不活性化剤。
【請求項４】
請求項１又は２記載の抗アレルゲン性金属成分が、非水溶性であって、水分散されてなる事を特徴とするアレルゲン不活性化剤。
【請求項５】
請求項１又は２記載の抗アレルゲン性金属成分が金属酸化物と複合粒子を形成して水分散されてなる事を特徴とするアレルゲン不活性化剤。
【請求項６】
粒子径が５０μｍ以下である事を特徴とする請求項４又は５記載のアレルゲン不活化剤。
【請求項７】
金属酸化物がチタニア、シリカ、アルミナいずれかを少なくとも一種含むことを特徴とする請求項５又は６記載のアレルゲン不活化剤。
【請求項８】
請求項１乃至７いずれかのアレルゲン不活化剤を含むことを特徴とする濾過部材。
【請求項９】
塗布又は噴霧によりアレルゲン不活化剤を担持することを特徴とする請求項８記載の濾過部材。
【請求項１０】
バインダーを用いてアレルゲン不活化剤を担持することを特徴とする請求項８記載の濾過部材。
【請求項１１】
請求項９記載のバインダーが水系樹脂エマルジョンであることを特徴とする濾過部材。
【発明の詳細な説明】
【技術分野】
【０００１】
本発明は通常の方法では除去困難な蛋白質性アレルゲンを免疫的に不活性化する無機系抗アレルゲン剤ならびにその使用方法に関する。
【背景技術】
【０００２】
従来から、スギ花粉等の植物性蛋白、ダニ虫体や排泄物、家畜の体毛等の動物性蛋白を継続的に吸入、接触もしくは摂取することにより感作状態となるアレルギー性疾患が問題となっている。そして、このように一旦感作状態となってしまうと、微量の同種アレルゲンを吸入、接触等により再摂取することにより、皮膚炎、鼻炎、喘息等の著しいアレルギー反応を生じるため、問題は更に深刻化する。このようなアレルギー反応を抑制するためには、原因物質となるアレルゲンとの接触を避けることが肝要であり、多くの検討がなされている。
【０００３】
アレルゲンとの接触を避ける手段として、例えば掃除機や空気清浄機等により床面堆積塵や空中浮遊塵を物理的に除去しアレルゲンを減少させる方法が推奨されている。ところが微細化された粒子状物質を完全に除去することは困難であり、場合によっては再飛散の原因となる。また、カーテンや布団、空気清浄フィルター等は形状ならびに設置場所の制約により効果的な除去は困難である。
【０００４】
また、アレルゲン不活化能を有する薬剤を環境中に噴霧、散布、もしくは塗布する方法も開示されている。
【０００５】
たとえば、タンニン酸化合物の蛋白結合作用を利用し、環境中に存在するアレルゲンを不活性化する抗アレルゲン剤ならびにその利用法や（例えば特許文献１、２参照）、上記成分を含有する茶抽出物を塗布することにより、アレルゲン不活化性を有したフィルター等（例えば特許文献３参照）が開示されている。
【０００６】
しかしながら、（１）カテコール類似構造を有するタンニン酸ならびにポリフェノール類は、酸化や共存する金属イオンとのキレート形成により変色しやすい、（２）精製度の低い粗抽出物である場合には不純物混入による臭気の発生が避けられない、（３）実質的に水溶性であるため塗布物質に触れることにより再溶出が生じるなどの問題を有していた。
【０００７】
【特許文献１】特開昭６１−４４８２１号公報
【特許文献２】特開平０６−２７９２７３号公報
【特許文献３】特開２０００−５５３１号公報
【発明の開示】
【発明が解決しようとする課題】
【０００８】
本発明は従来技術の課題を背景になされたもので、優れたアレルゲン不活化能を長期間にわたって持続することができ、安全性が高く、無臭且つ無色のアレルゲン不活化剤を提供することを課題とするものである。
【課題を解決するための手段】
【０００９】
本発明者らは上記課題を解決するため、鋭意研究した結果、遂に本発明を完成するに至った。すなわち、本発明は、（１）抗アレルゲン性金属成分を含有することを特徴とするアレルゲン不活性化剤、（２）（１）記載の抗アレルゲン性金属成分が銀および／または亜鉛であることを特徴とするアレルゲン不活性化剤、（３）（１）又は（２）記載の抗アレルゲン性金属成分が、水溶性であることを特徴とするアレルゲン不活性化剤、（４）（１）又は（２）記載の抗アレルゲン性金属成分が、非水溶性であって、水分散されてなる事を特徴とするアレルゲン不活性化剤、（５）（１）又は（２）記載の抗アレルゲン性金属成分が金属酸化物と複合粒子を形成して水分散されてなる事を特徴とするアレルゲン不活性化剤、（６）粒子径が５０μｍ以下である事を特徴とする（４）又は（５）記載のアレルゲン不活化剤、（７）金属酸化物がチタニア、シリカ、アルミナいずれかを少なくとも一種含むことを特徴とする（５）又は（６）記載のアレルゲン不活化剤、（８）（１）乃至（７）いずれかのアレルゲン不活化剤を含むことを特徴とする濾過部材、（９）塗布又は噴霧によりアレルゲン不活化剤を担持することを特徴とする（８）記載の濾過部材、（１０）バインダーを用いてアレルゲン不活化剤を担持することを特徴とする（８）記載の濾過部材、（１１）（９）記載のバインダーが水系樹脂エマルジョンであることを特徴とする濾過部材。
【発明の効果】
【００１０】
本発明のアレルゲン不活化剤は、無機系抗アレルゲン剤であるため優れたアレルゲン不活化能を長期間にわたって持続することができ、安全性が高い。無臭・無色の金属化合物を用いることにより、従来達成し得なかった優れた特性を得、更に幅広い用途に展開できるという利点を有する。
【発明を実施するための最良の形態】
【００１１】
本発明のアレルゲン不活化剤は、金属成分を含有することが好ましい。金属成分とすることにより、カテキン等の生体由来高分子等に比して長期間にわたって持続することができ、安定性、安全性も高いからである。無臭・無色の金属化合物を用いることにより、従来達成し得なかった優れた特性を得、更に幅広い用途に展開できるという有利な効果も有する。
【００１２】
本発明での抗アレルゲン性金属成分としては、抗アレルゲン機能を有する金属成分を１種又は数種を組み合わせて用いることができ、例えば、銀、銅、亜鉛、鉛、錫、ビスマス、カドミウム、クロム、水銀、ニッケル、コバルトなどが例示される。特に、銀、亜鉛は、抗アレルゲン作用、人体に対する安全性などの観点から好ましい。
【００１３】
本発明のアレルゲン不活化剤は、水溶性の抗アレルゲン性金属化合物が含有されていることが好ましい。水溶性であれば、水溶液として扱うことができ、透明性、安定性の面で好ましく、担体の性質を保ったまま担持することが容易だからである。
【００１４】
水溶性銀系化合物は、優れたアレルゲン不活化作用を有すると共に、実質的に無色無臭であるため、着色及び変色、臭気の問題を解消することができ、更にはイオンとして水溶液中に存在するため、分散性が極めて良好だからである。本発明に用いられる水溶性銀化合物は特に限定されないが、例えば硝酸銀、硫酸銀等を例示することができる。
【００１５】
水溶性亜鉛系化合物は、優れたアレルゲン不活化作用を有すると共に、実質的に無色無臭であるため、着色及び変色、臭気の問題を解消することができ、更にはイオンとして水溶液中に存在するため、分散性が極めて良好だからである。本発明に用いられる水溶性亜鉛化合物は特に限定されないが、例えば硝酸亜鉛、硫酸亜鉛等を例示することができる。
【００１６】
また本発明のアレルゲン不活化剤の水溶性の抗アレルゲン性金属化合物濃度は０．００５ｍｏｌ/L〜３ｍｏｌ/Lであることが好ましい。０．００５ｍｏｌ/L未満であると、十分な効果が得られず、一方ｍｏｌ/Lを超えると、効果がほとんど変わらなくなる一方でコストが高くなるからである。より好ましくは０．０５ｍｏｌ/L〜１ｍｏｌ/L、更に好ましくは０．１ｍｏｌ/L〜０．５ｍｏｌ/Lである。
【００１７】
本発明のアレルゲン不活化剤は、非水溶性の抗アレルゲン性金属化合物粒子を水分散させたものであってもよい。かかる液体を環境中もしくは汚染物品に噴霧、塗布することにより、タンパク質性アレルゲンが不活性化できるからである。本発明に用いられる非水溶性の抗アレルゲン性金属化合物は特に制限されないが、たとえば金属銀、酸化銀等を例示することができる。非水溶性の抗アレルゲン性金属化合物粒子の含有量は、０．１重量％〜３０重量％であることが好ましい。０．１重量％未満であると、十分な効果が得られず、一方３０重量％を超えると、粒子の分散性（再凝集）や、スプレーで用いた場合に詰まりの問題が生じるからである。より好ましくは０．５重量％〜２０重量％、更に好ましくは１重量％〜１０重量％である。
【００１８】
本発明の抗アレルゲン性金属成分は、金属酸化物と複合粒子を形成して水分散されていてもよい。複合粒子の形態としては、表層もしくは１部に銀化合物を担持させることが挙げられる。これにより、一般に高価な抗アレルゲン性金属成分の使用量を減少せしめると共に、抗アレルゲン性金属化合物による着色などを抑制することができるからである。かかる金属酸化物には特に制限はなく、単一無機酸化物、複合無機酸化物のいずれでもよい。単一の無機酸化物としては、ＳｉＯ２、Ａｌ２Ｏ３、ＴｉＯ２、ＺｒＯ２、Ｆｅ２Ｏ３、Ｓｂ２Ｏ３、ＷＯ３、ＣｅＯ３などを挙げることができる。複合無機酸化物としては、前記各酸化物と他の無機酸化物の複合酸化物、例えばＳｉＯ２・Ａｌ２Ｏ３、ＳｉＯ２・Ｂ２Ｏ３、ＳｉＯ２・Ｐ２Ｏ５、ＳｉＯ２・ＴｉＯ２、ＳｉＯ２・ＺｒＯ２、Ａｌ２Ｏ３・ＴｉＯ２、Ａｌ２Ｏ３・ＺｒＯ２、Ａｌ２Ｏ３・ＣａＯ、Ａｌ２Ｏ３・Ｂ２Ｏ３、Ａｌ２Ｏ３・Ｐ２Ｏ５、Ａｌ２Ｏ３・ＣｅＯ３、Ａｌ２Ｏ３・Ｆｅ２Ｏ３、ＴｉＯ２・ＣｅＯ３、ＴｉＯ２・ＺｒＯ２、ＳｉＯ２・ＴｉＯ２・ＺｒＯ２、Ａｌ２Ｏ３・ＴｉＯ２・ＺｒＯ２、ＳｉＯ２・Ａｌ２Ｏ３・ＴｉＯ２、ＳｉＯ２・ＴｉＯ２・ＣｅＯ３などを挙げることができる。特に、チタニア（ＴｉＯ２）、シリカ（ＳｉＯ２）、アルミナ（Ａｌ２Ｏ３）は、安全性および生産性の面で好ましい。
【００１９】
本発明に用いる非水溶性の抗アレルゲン性金属化合物粒子、及び抗アレルゲン性金属成分と金属酸化物との複合粒子の分散媒は水に限らず、メチルアルコール、エチルアルコール、イソプロピルアルコール、トルエンなどの有機溶媒を利用してもよい。
【００２０】
本発明に用いる非水溶性の抗アレルゲン性金属化合物粒子、及び抗アレルゲン性金属成分と金属酸化物との複合粒子の粒子径は、５０μｍ以下であることが好ましい。かかる範囲であれば、噴霧や塗布段階における取り扱い性を向上させ、付着対象物の外観変化（噴霧物による汚染）を抑制することができるからである。より好ましくは１００ｎｍ以下、最も好ましくは１０ｎｍ以下である。粒子径を小さくすることにより、表面積が飛躍的に増大するため不活化効果が高められると共に、付着力向上により塗布後の飛散等を抑制することができるという利点も有する。とりわけ、粒子径が１０ｎｍである場合には乾燥により皮膜形成することが可能である。
【００２１】
本発明に用いる非水溶性の抗アレルゲン性金属化合物粒子、及び抗アレルゲン性金属成分と金属酸化物との複合粒子の粒子径の下限は特に限定されないが、粉体の取り扱い性、再凝集の面から１ｎｍ以上とすることが好ましい。
【００２２】
本発明に用いる非水溶性の抗アレルゲン性金属化合物粒子、及び抗アレルゲン性金属成分と金属酸化物との複合粒子の粒子径を平均粒子径で管理することもでき、その範囲は、好ましくは１〜５００ｎｍ、さらに好ましくは３〜１００ｎｍ、最も好ましくは５〜１０ｎｍである。
【００２３】
抗アレルゲン性金属成分と金属酸化物との複合粒子中に含有される抗アレルゲン性金属成分の量は、酸化物換算で０．０１以上、好ましくは０．０１〜５０重量％の範囲内であることが好ましい。抗アレルゲン性金属成分の含有量が０．０１重量％に満たない場合は、抗アレルゲン作用が十分に発現しないことがあり、また、５０重量％よりも多くしても５０重量％の場合と比較して抗アレルゲン性効果に大差がない。また、銀成分は含有量が多くなると変色し易い。より好ましい抗アレルゲン性金属成分の含有量は０．５〜３０重量％である。
【００２４】
本発明のアレルゲン不活化剤は生活環境中に使用することを目的としているため、吸入毒性、可燃性等の観点から水を主成分とした溶媒中に溶解もしくは分散されていることが
好ましく、最も好ましくは完全水系溶媒である。但し、必要に応じてアルコール等の低沸点溶媒、抗菌剤、脱臭剤、界面活性剤などを助剤として加えることを妨げるものではない。
【００２５】
また、アレルゲン不活化剤のｐＨは安全性の観点から鑑みて３〜１１の範囲にあることが好ましく、より好ましくは５〜９であり、最も好ましくは６〜８である。また、本発明における不溶性とは分散媒として用いる水溶液のｐＨに対し溶解しないことを意味する。
【００２６】
また、本発明のアレルゲン不活化剤は既に汚染された環境、物品に使用するのみならず、床、壁面等の家屋構成部材、空調機器、織布、不織布等の繊維製品、マスク、フィルターなどの濾過部材に予め塗布、噴霧、担持しておく事も好適である。
【００２７】
特に、疎水性樹脂などで構成される疎水性の材料に本発明のアレルゲン不活化剤を塗布、噴霧、担持する場合には、バインダーを用いることが好ましく、バインダーとしては水系樹脂エマルジョンが特に好ましい。バインダーを用いることで、アレルゲン不活化剤を多量に、且つ均一に塗布、噴霧、担持することが可能となる。
【００２８】
本発明にて適用可能なアレルゲンは不活化効果が確認できる物であれば特に制限されないが、具体的にはイヌ、ネコ、鳥の体毛など家畜由来、スギ、ブタクサ等の植物由来、ダニ、ゴキブリ本体もしくは排泄物などの動植物蛋白質を例示することができる。
【００２９】
以下に実施例を挙げて、本発明を具体的に説明する。
【００３０】
（実施例１）
マイクロチューブ（容量１.５ｍＬ）に１２.９ｍｇの硝酸銀を分取、ＰＢＳを１００μＬ加え水溶液とした。この溶液を精製ダニ抗原（Ｄｅｒ  ｆ２）（アサヒフードアンドヘルスケア株式会社製）を５０ｎｇ／ｍＬ含む１ｍＬのＰＢＳに０．０１５ｍＬ加え、室温で２４時間静置後、アレルゲンの減少量をＥＬＩＳＡ方にて測定した。その結果、Ｄｅｒｆ２アレルゲンが９９．３％不活化されることが分かった。
また、この溶液を１ヶ月間室温で静置後、再びアレルゲンの減少量を測定した結果、９９．１％であり、性能の劣化はなかった。
【００３１】
（実施例２）
１重量％の二酸化チタンコロイド水溶液５００ｍＬを６０℃に加温し、１重量％硝酸銀水溶液２００ｍＬを加え、膜濃縮を行い、抗アレルゲン性金属成分である銀と金属酸化物である二酸化チタンとの複合粒子を固形分濃度３重量％含む分散溶液を得た。
この分散溶液は、安定な亜鉛担持チタニア微粒子が分散した状態であり、１ヶ月静置後も分離、沈殿は確認されなかった。
この溶液を精製ダニ抗原（Ｄｅｒ  ｆ２）（アサヒフードアンドヘルスケア株式会社製）を５０ｎｇ／ｍＬ含む１ｍＬのＰＢＳに０．０１５ｍＬ加え、室温で２４時間静置後、アレルゲンの減少量をＥＬＩＳＡ方にて測定した。その結果、Ｄｅｒｆ２アレルゲンが８２．３％不活化されることが分かった。
また、この溶液を１ヶ月間室温で静置後、再びアレルゲンの減少量を測定した結果、８３．５％であり、性能の劣化はなかった。
【００３２】
（実施例３）
１重量％の二酸化チタンコロイド水溶液５００ｍＬを６０℃に加温し、０．５重量％硝酸亜鉛水溶液２００ｍＬを加え、膜濃縮を行い、抗アレルゲン性金属成分である亜鉛と金属酸化物である二酸化チタンとの複合粒子を固形分濃度３重量％含む分散溶液を得た。
この分散溶液は、安定な亜鉛担持チタニア微粒子が分散した状態であり、１ヶ月静置後も分離、沈殿は確認されなかった。
この溶液を精製ダニ抗原（Ｄｅｒ  ｆ２）（アサヒフードアンドヘルスケア株式会社製）を５０ｎｇ／ｍＬ含む１ｍＬのＰＢＳに０．０１５ｍＬ加え、室温で２４時間静置後、アレルゲンの減少量をＥＬＩＳＡ方にて測定した。その結果、Ｄｅｒｆ２アレルゲンが８０．６％不活化されることが分かった。
また、この溶液を１ヶ月間室温で静置後、再びアレルゲンの減少量を測定した結果、８０．２％であり、性能の劣化はなかった。
【００３３】
（比較例１）
ＰＢＳを精製ダニ抗原（Ｄｅｒ  ｆ２）（アサヒフードアンドヘルスケア株式会社製）を５０ｎｇ／ｍＬ含む１ｍＬのＰＢＳに０．０１５ｍＬ加え、室温で２４時間静置後、アレルゲンの減少量をＥＬＩＳＡ方にて測定した。その結果、Ｄｅｒｆ２アレルゲンが１０．１％不活化されることが分かった。これは、アレルゲンの自然減衰によるものと考えられる。
また、この溶液を１ヶ月間室温で静置後、再びアレルゲンの減少量を測定した結果、１１．５％であった。
【００３４】
（比較例２）
茶抽出物（白井松新薬株式会社  カテキン６０Ｗ）０．０８ｇをＰＢＳに溶解し１０％溶液とした。
この溶液を精製ダニ抗原（Ｄｅｒ  ｆ２）（アサヒフードアンドヘルスケア株式会社製）を５０ｎｇ／ｍＬ含む１ｍＬのＰＢＳに０．０１５ｍＬ加え、室温で２４時間静置後、アレルゲンの減少量をＥＬＩＳＡ方にて測定した。その結果、Ｄｅｒｆ２アレルゲンが６２．２％不活化されることが分かった。
また、この溶液を１ヶ月間室温で静置後、再びアレルゲンの減少量を測定した結果、２３．５％であり、性能の劣化が認められた。
【００３５】
（実施例４）
マイクロチューブ（容量１.５ｍＬ）に１２.９ｍｇの硝酸銀を分取、ＰＢＳを１００μＬ加え水溶液とした。この水溶液を０．０１５ｍＬ相当分１ｃｍ角のポリエステル不織布（目付６０ｇ／ｍ２）に担持し、抗アレルゲン性を有するフィルタを作成した。このフィルタは無色、無臭であった。このフィルタを精製ダニ抗原（Ｄｅｒ  ｆ２）（アサヒフードアンドヘルスケア株式会社製）を５０ｎｇ／ｍＬ含む１ｍＬのＰＢＳに浸漬し、室温で２４時間静置後、アレルゲンの減少量をＥＬＩＳＡ方にて測定した。その結果、Ｄｅｒｆ２アレルゲンが９５．３％不活化されることが分かった。
また、このフィルタを１ヶ月間室温で静置後、再びアレルゲンの減少量を測定した結果、９６．３％であり、性能の劣化はなかった。
【００３６】
（実施例５）
１重量％の二酸化チタンコロイド水溶液５００ｍＬを６０℃に加温し、１重量％硝酸銀水溶液２００ｍＬを加え、膜濃縮を行い、抗アレルゲン性金属成分である銀と金属酸化物である二酸化チタンとの複合粒子を固形分濃度３重量％含む分散溶液を得た。
この水溶液を０．０１５ｍＬ相当分１ｃｍ角のポリエステル不織布（目付６０ｇ／ｍ２）に担持し、抗アレルゲン性を有するフィルタを作成した。このフィルタは無色、無臭であった。このフィルタを精製ダニ抗原（Ｄｅｒ  ｆ２）（アサヒフードアンドヘルスケア株式会社製）を５０ｎｇ／ｍＬ含む１ｍＬのＰＢＳに浸漬し、室温で２４時間静置後、アレルゲンの減少量をＥＬＩＳＡ方にて測定した。その結果、Ｄｅｒｆ２アレルゲンが９５．３％不活化されることが分かった。
また、このフィルタを１ヶ月間室温で静置後、再びアレルゲンの減少量を測定した結果、９４．１％であり、性能の劣化はなかった。
【００３７】
（実施例６）
１重量％の二酸化チタンコロイド水溶液５００ｍＬを６０℃に加温し、０．５重量％硝酸亜鉛水溶液２００ｍＬを加え、膜濃縮を行い、抗アレルゲン性金属成分である亜鉛と金属酸化物である二酸化チタンとの複合粒子を固形分濃度３重量％含む分散溶液を得た。
この水溶液を０．０１５ｍＬ相当分１ｃｍ角のポリエステル不織布（目付６０ｇ／ｍ２）に担持し、抗アレルゲン性を有するフィルタを作成した。このフィルタは無色、無臭であった。このフィルタを精製ダニ抗原（Ｄｅｒ  ｆ２）（アサヒフードアンドヘルスケア株式会社製）を５０ｎｇ／ｍＬ含む１ｍＬのＰＢＳに浸漬し、室温で２４時間静置後、アレルゲンの減少量をＥＬＩＳＡ方にて測定した。その結果、Ｄｅｒｆ２アレルゲンが９３．８％不活化されることが分かった。
また、このフィルタを１ヶ月間室温で静置後、再びアレルゲンの減少量を測定した結果、９２．４％であり、性能の劣化はなかった。
【００３８】
（比較例３）
ＰＢＳを０．０１５ｍＬ相当分１ｃｍ角のポリエステル不織布（目付６０ｇ／ｍ２）に担持し、抗アレルゲン性を有するフィルタを作成した。このフィルタは無色、無臭であった。
このフィルタを精製ダニ抗原（Ｄｅｒ  ｆ２）（アサヒフードアンドヘルスケア株式会社製）を５０ｎｇ／ｍＬ含む１ｍＬのＰＢＳに浸漬し、室温で２４時間静置後、アレルゲンの減少量をＥＬＩＳＡ方にて測定した。その結果、Ｄｅｒｆ２アレルゲンが１６．８％不活化されることが分かった。これは、アレルゲンの自然減衰及びフィルタへの吸着による減少と考えられる。
また、このフィルタを１ヶ月間室温で静置後、再びアレルゲンの減少量を測定した結果、１３．５％であった。
【００３９】
（比較例４）
茶抽出物（白井松新薬株式会社  カテキン６０Ｗ）０．０８ｇをＰＢＳに溶解し１０％溶液とした。
この水溶液を０．０１５ｍＬ相当分１ｃｍ角のポリエステル不織布（目付６０ｇ／ｍ２）に担持し、抗アレルゲン性を有するフィルタを作成した。
このフィルタは褐色となり、茶特有の臭気を有していた。
このフィルタを精製ダニ抗原（Ｄｅｒ  ｆ２）（アサヒフードアンドヘルスケア株式会社製）を５０ｎｇ／ｍＬ含む１ｍＬのＰＢＳに浸漬し、室温で２４時間静置後、アレルゲンの減少量をＥＬＩＳＡ方にて測定した。その結果、Ｄｅｒｆ２アレルゲンが７３．６％不活化されることが分かった。
また、この溶液を１ヶ月間室温で静置後、再びアレルゲンの減少量を測定した結果、３５．５％であり、性能の劣化が認められた。
【００４０】
【表１】
2006241431.tif 000002
【００４１】
【表２】
2006241431.tif 000003
【産業上の利用可能性】
【００４２】
本発明によると、臭気ならびに着色が無く、効果的なアレルゲン不活化剤を提供でき、床、壁面等の家屋構成部材、空調機器、織布、不織布等の繊維製品、マスク、フィルターなどの濾過部材等、臭いや、着色が問題となる分野においても広く利用することができ、産業界に寄与すること大である。